(57)【特許請求の範囲】
【請求項１】
式［Ｍ１（ＸＣ（ＣＦ３）２Ｒ３）ｍ（Ｒ４）ｎ］−１のアニオンを含む化合物であって、
Ｍ１はＡｌ、Ｂ、Ｎｂ及びＴａから成る群より選択され、
各Ｘは独立してＯ、Ｓ、又はＮＲ５Ｒ６であり、
各Ｒ３は独立してＨ、Ｃ１−Ｃ４アルキル、Ｃ４−Ｃ２０アリール、トリフルオロメチル、ｐ−第三ブチルフェニル、ｐ−メチルフェニル又はフェニルであり、
各Ｒ４は独立してＣ１−Ｃ１０アルコキシド、Ｃ４−Ｃ２０アリールオキシド又はｏ−（ジヒドロキシド）フェニルであり、
Ｒ５及びＲ６の各々は独立してＨ又はＣ１−Ｃ１０アルキルであり、
ｍは２から８までの整数であり、かつ
ｎは０から４までの整数であり、
Ｍ１がＡｌの時にＲ３はフェニルでもｐ−メチルフェニルでもない化合物。
【請求項２】
ＸがＯである請求項１に記載の化合物。
【請求項３】
Ｒ３がＨ、メチル、トリフルオロメチル、ｐ−第三ブチルフェニル、及びフェニルから成る群より選択される請求項１又は２に記載の化合物。
【請求項４】
ｍが２、４、又は６である請求項１乃至３のいずれか一項に記載の化合物。
【請求項５】
ｎが１である請求項１乃至４のいずれか一項に記載の化合物。
【請求項６】
Ｍ１がＡｌである請求項１乃至５のいずれか一項に記載の化合物。
【請求項７】
ｍ＝２、ｎ＝１、Ｒ３がフェニル、及びＲ４がｏ−（ジヒドロキシド）フェニルである請求項１又は６に記載の化合物。
【請求項８】
ｍ＝４、及びｎ＝０である請求項１又は６に記載の化合物。
【請求項９】
Ｒ３がＨ、メチル、トリフルオロメチル又はｐ−第三ブチルフェニルである請求項１、６又は８に記載の化合物。
【請求項１０】
Ｍ１がＢである請求項２に記載の化合物。
【請求項１１】
ｍ＝４、ｎ＝０、及びＲ３がＨである請求項１０に記載の化合物。
【請求項１２】
Ｍ１がＮｂ又はＴａ、ｍ＝６、ｎ＝０、及びＲ３がＨである請求項２に記載の化合物。
【請求項１３】
請求項１乃至１２のいずれか一項に記載のアニオンからなる電池であって、
対イオンＭｐが、金属、ホスホニウム、アンモニウム又はスルホニウムから選択される電池。
【請求項１４】
電解質を含む固体ポリマーであって、
前記電解質は、請求項１乃至１２のいずれか一項に記載のアニオンからなり、前記電解質の対イオンは、金属、ホスホニウム、アンモニウム又はスルホニウムから選択される固体ポリマー。
【請求項１５】
ポリエチレングリコール、ポリプロピレングリコール、ポリエチレン、ポリプロピレン、ポリスチレン、ポリブタジエン、ポリ（フッ化ビニル）、ポリクロロプレン、ポリ（ジメチルシロキサン）、ポリ（塩化ビニル）、ポリ（エチレンイミン）、ポリ（プロピレンオキシド）、無定型ポリ（エチレンオキシド）、ポリ（エチレンオキシド）、及びそれらの混合物から成る群より選択されたポリマーを更に含む請求項１４に記載の固体ポリマー。
【請求項１６】
請求項１４又は１５に記載の固体ポリマーを含む電気化学装置。
【請求項１７】
請求項１乃至１２のいずれか一項に記載のアニオンのリチウム塩を含む電気化学装置用の電解質。
【請求項１８】
前記リチウム塩は０．０１Ｍの濃度においてＴＨＦ中で５０μＳｃｍ−１以上の伝導率を有する請求項１７に記載の電解質。
【請求項１９】
前記リチウム塩は０．０１Ｍの濃度においてグリム中で５０μＳｃｍ−１以上の伝導率を有する請求項１７に記載の電解質。
【請求項２０】
２以上のポリフッ素化アルコキシド配位子を備えた請求項１乃至１２のいずれか一項に記載のアニオンを含む化合物であって、同化合物のリチウム塩が２５℃で０．０１Ｍの濃度においてＴＨＦ中で５０μＳｃｍ−１以上の伝導率を有する化合物。
【請求項２１】
２以上のポリフッ素化アルコキシド配位子を備えた請求項１乃至１２のいずれか一項に記載のアニオンを含む化合物であって、同化合物のリチウム塩が２５℃で０．０１Ｍの濃度においてグリム中で５０μＳｃｍ−１以上の伝導率を有する化合物。
【発明の詳細な説明】
【０００１】
発明の属する技術分野
本発明は、ポリフルオロアルコキシドを含む化合物及びその利用方法（特に電池への利用）に関する。
【０００２】
発明の背景
弱く配位結合するアニオン（例、カチオンとほんの弱く配位結合するアニオン、以下弱配位結合アニオンと示す）を含む化合物は、種々の有機反応における電解質及び触媒に対する対イオンを初めとする様々な用途に有効である。弱配位結合アニオンを含む有効な触媒のいくつかが、バーバリク（Barbarich ）等、「ＬｉＡｌ（ＯＣ（Ｐｈ））（ＣＦ3）2）4：炭素−炭素結合生成反応用の炭化水素可溶触媒（"A Hydrocarbon-Soluble Catalyst For Carbon-Carbon Bond-Forming Reactions" ）」、Organometallic s 、1996年、第15巻、3776ページに述べられている。この論文全体は本願に文献援用される。
【０００３】
反応性が非常に高い金属及び非金属のカチオンの研究は、新しい弱配位結合アニオンの開発を刺激し続けている。例えば、ボホマン（Bochmann）、Angew. Chem.、Int. Ed. Engl.、1992年、第31巻、1181ページ、シュトラウス（Strauss ）、Chem. Rev.、1993年、第93巻、927 ページ、シュトラウス（Strauss ）、Chemtracts-Inorga nic Chem.、1994年、第6 巻、1 ページ、セッペルト（Seppelt ）、Angew. Chem., Int. Ed. Engl.、1993年、第32巻、1025ページを参照。弱配位結合アニオンの最も重要な利用方法の１つは、金属カチオンの触媒活性を高めることである。最近かなり注目された２つの例に、メタロセン触媒によるオレフィン重合と、リチウム触媒によるディールス−アルダー（Diels-Alder ）反応及び1,4-共役付加反応とがある。ターナー（Turner）、欧州特許出願公開第２７７，００４号（１９９８年）、ペレシア（Pellecchia）等、Makromol. Chem. Rapid Commun. 、1992年、第13巻、265 ページ、デュベイ（DuBay ）等、J. Org. Chem. 、1994年、第59巻、6898ページ、サイディ（Saidi ）等、Chem. Ber.、1994年、第127 巻、1761ページ、コバヤシ（Kobayashi ）等、Chem. Lett. 、1995年、307 ページ、アライ（Arai）等、Angew. Chem.、Int. Ed. Engl.、19 96年、第15巻、3776ページ参照。
【０００４】
有効なアニオンは弱く配位結合するだけでなく、求電子性の高いカチオンの存在下で酸化又はフラグメンテーションの少なくともいずれか一方に関して安定でなければならない。更に、理想的な弱配位結合アニオンは、水素やハロゲンを初めとする、弱塩基原子と比較して無極性な結合より構成される大きな表面にわたって分散される１つの負の電荷を有する。この基準の多く（必ずしもすべてではない）に適合する弱配位結合アニオンには、Ｂ（Ａｒf）4-（Ａｒf＝Ｃ6Ｆ5又は３，５−Ｃ6Ｈ3（ＣＦ3）2）、ＣＢ11Ｈ12-nＸn-（Ｘ＝Ｈ又はＩ）、ＣＢ9Ｈ10―nＸn-（Ｘ＝Ｈ、Ｃｌ、Ｂｒ又はＭ（ＯＴｅＦ5）n-（ｎ＝４、Ｍ＝Ｂ、ｎ＝６、Ｍ＝Ｎｂ、Ｓｂ）が含まれる。
【０００５】
上述のアニオンにはすべて制限がある。特定の用途に使用するには配位結合が強すぎるものもあれば、アニオンを使用する化学条件が厳しい場合に不安定なものもある。例えば、ＢＰｈ4-のフッ素化誘導体は求電子性が大きいカチオンと反応して、（ｉ）Ｃ−Ｆ結合の開裂及びフッ素原子とカチオンとの間の結合の形成、又は（ｉｉ）フルオロアリール基のカチオンへの移動が起こる可能性がある。いずれの場合においても、カチオンはその反応性が失われるか、触媒として活性ではなくなる。
【０００６】
ＣｌＯ4、ＢＦ4-、ＰＦ6-、ＳｂＦ6-、Ｂ（ＯＴｅＦ5）4-、及びＮｂ（ＯＴｅＦ5）6-を初めとする他の弱配位結合アニオンは熱又は加水分解の少なくともいずれか一方に対して安定ではない。また、ＬｉＣＦ3ＳＯ3、ＬｉＰＦ6を含めたこのようなアニオンのリチウム塩は有機溶媒中、特に強い還元剤の存在下で安定な有機溶媒中で、及び金属リチウム及び関連するリチウム含有電池の負極溶液中で、電気伝導率が低い。その上、ＬｉＰＦ6を初めとするリチウム塩の中には、不安定で時間が経つと分解するとして知られているものもある。
【０００７】
ホウ素原子を含む他のアニオンや、カルボラン（例ＣＢ5、ＣＢ9、ＣＢ11）のような炭素原子とホウ素原子のクラスターとを含むアニオンも、これらのアニオンより形成される塩がホウ素原子と結合されるフッ素原子を多くてもたった１つしか含まないため、特に弱く配位結合するというわけではない。
【０００８】
最近、弱く配位結合すると共に熱又は加水分解の少なくともいずれか一方に対して安定なポリフッ素化カルボランアニオンが米国特許出願出願番号第０９／０４９，４２０号（１９９８年３月２７日出願）が開示された。
【０００９】
弱配位結合アニオンに関する最近の進展にもかかわらず、依然として新しい弱配位結合アニオンが必要とされている。また、有機溶媒中での電気伝導率が高い弱配位結合アニオンも必要である。
発明の概要
本発明は１以上のフッ素原子を備えた１以上の配位子を含有する新規な弱配位結合アニオンのクラスに関する。
【００１０】
より詳細には、本発明は式［Ｍ1（ＸＣ（ＣＦa（Ｒ1）b）（ＣＦc（Ｒ2）d）Ｒ3）m（Ｒ4）n］-pのアニオン及び同アニオンの利用方法に関する。ここで、Ｍ１は遷移金属、又はＩＩＩ、ＩＶ若しくはＶ群の元素、
ｐは１又は２、
各Ｘは独立してＯ、Ｓ、又はＮＲ５Ｒ６、
Ｒ1及びＲ2の各々は独立してＨ、ハロゲン化物、又はＣ1−Ｃ4アルキル、
各Ｒ3は独立してＨ、Ｃ1−Ｃ4アルキル、又はＣ4−Ｃ20アリール、
各Ｒ4は独立してＣ1−Ｃ10アルキル、Ｃ1−Ｃ10アルコキシド、又はＣ4−Ｃ
20アリールオキシド、
Ｒ5及びＲ6の各々は独立してＨ又はＣ1−Ｃ10アルキル、
ａ及びｃの各々は独立して０から３までの整数、
ａ＋ｂ＝３、
ｃ＋ｄ＝３、
ｍは２から８までの整数、
ｎは０から４までの整数であり、
ａ又はｃの少なくとも一方が０ではない。本発明の好適な化合物において、ｐは１、各Ｒ4は独立してＣ1−Ｃ10アルコキシド又はＣ4−Ｃ20アリールオキシドであり、Ｍ1がＡｌかつａ及びｃが３である場合、Ｒ3はフェニル又はｐ−メチルフェニルではない。
【００１１】
本発明はＭが金属カチオン、ホスホニウムカチオン、アンモニウムカチオン又はスルホニウムカチオンである対イオンＭを有する上述式のアニオンを備えた、電気化学装置用の電解質をも提供する。
【００１２】
発明の詳細な説明
本発明は、式［Ｍ1（ＸＣ（ＣＦa（Ｒ1）b）（ＣＦc（Ｒ2）d）Ｒ3）m（Ｒ4）n］-pのアニオンを含む化合物及び同化合物の利用方法に関する。ここで、Ｍ1は遷移金属、又はＩＩＩ、ＩＶ若しくはＶ群の元素、
ｐは１又は２、
各Ｘは独立してＯ、Ｓ、又はＮＲ5Ｒ6、
Ｒ1及びＲ2の各々は独立してＨ、ハロゲン化物、又はＣ1−Ｃ4アルキル、
各Ｒ3は独立してＨ、Ｃ1−Ｃ4アルキル、又はＣ4−Ｃ20アリール、
各Ｒ4は独立してＣ1−Ｃ10アルキル、Ｃ1−Ｃ10アルコキシド、又はＣ4−Ｃ
20アリールオキシド、
Ｒ5及びＲ6の各々は独立してＨ又はＣ1−Ｃ10アルキル、
ａ及びｃの各々は独立して０から３までの整数、
ａ＋ｂ＝３、
ｃ＋ｄ＝３、
ｍは２から８までの整数、
ｎは０から４までの整数であり、
ａ又はｃの少なくとも一方が０ではない。本発明の好適な化合物において、ｐは１、各Ｒ4は独立してＣ1−Ｃ10アルコキシド又はＣ4−Ｃ20アリールオキシドであり、ＭがＡｌかつａ及びｃが３である場合、Ｒ3はフェニル又はｐ−メチルフェニルではない。より好ましくは、本発明の化合物は２以上のポリフッ素化アルコキシド基を備えたポリフッ素化アニオンを有する。以下、「ポリフッ素化アニオン」とは上述式のアニオンのことを指すものとする。
【００１３】
本発明のポリフッ素化アニオン自体は必ずしも化学的な化合物を含む必要はない。実際、分離可能な化合物において、アニオンは電気的中性を保つようカチオンと対をなす。従って、本発明の化合物はより的確には、式Ｍp［Ｍ1（ＸＣ（ＣＦa（Ｒ1）b）（ＣＦc（Ｒ2）d）Ｒ3）m（Ｒ4）n］kで表される。
【００１４】
Ｍは１乃至４の原子価を有するカチオンである。Ｍは、アルカリ金属；アルカリ土類金属；Ａｇ、Ｚｎ、Ｃｕ、Ｃｏ、Ｆｅ、Ｍｎ、Ｃｒ、Ｖ、Ｔｉ、Ｚｒ、Ｒｈ、Ｐｄ、Ｃｄ、Ｈｇ、Ｏｓ、Ｐｔ、Ｙ、Ｎｂ、Ｓｃ、Ｔａ、Ｈｆ、並びにＭｏ等の遷移金属；ランタン系列及びアクチニド系列元素；アンモニウム、テトラカルビルアンモニウム（例  テトラブチルアンモニウム、テトラエチルアンモニウム）、トリヒドロカルビルアンモニウム（例  トリエチルアンモニウム、ジイソプロピルエチルアンモニウム、トリメチルアンモニウム）、ジヒドロカルビルアンモニウム、窒素複素環式芳香族カチオン（例  ２，６−ルチジニウム、メチル２，６−ルチジニウム、メチルピリジニウム、ピリジニウム）、及びイミニウムカチオンのアンモニウム部分；テトラアルキルホスホニウム、テトラアリールホスホニウム、及びアルキル基とアリール基との混合物を含有するホスホニウムイオンを含むホスホニウム部分；アルキル基、アリール基、又はこれらの混合物を含有するスルホニウムイオンを初めとするスルホニウム部分；タリウムを初めとする他の適当なカチオン；から由来するカチオンを含めた任意のカチオンである。さらに、Ｍはトリチル部分や関連のカルボカチオン（例  Ｒ3Ｃ+）を初めとする比較的安定なカルボカチオン；及びヒドロニウム（Ｈ3Ｏ+）、Ｈ5Ｏ2+、（Ｅｔ2Ｏ）nＨ+、Ｈ9Ｏ4+、及びホルミリウム（ＨＣＯ+）を初めとする他の既知のカチオンであり得る。好ましくは、このカチオン（すなわちＭ）は、タリウム、アルカリ金属カチオン、アンモニウム、モノヒドロカルビルアンモニウム、ジヒドロカルビルアンモニウム、トリヒドロカルビルアンモニウム、テトラヒドロカルビルアンモニウム、窒素複素環式芳香族カチオン、テトラヒドロカルビルホスホニウム、ヒドロニウム、ホルミリウム、及びトリチル並びに関連のカルボカチオンから成る群より選択され、より好ましくは、トリチル並びに関連のカルボカチオン、タリウム、テトラヒドロカルビルアンモニウム、アルカリ金属カチオン、及び窒素複素環式芳香族カチオンから成る群より選択され、最も好ましくは、トリチル、Ｌｉ+、Ｔｌ+、２，６−ルチジニウム、テトラエチルアンモニウム、ナトリウム、カリウム、及びメチル２，６−ルチジニウムから成る群より選択される。本発明に使用される場合、「ヒドロカルビル」は、１以上の炭素原子を有する化合物のことを指す。このような化合物には、アリール、アルキル、アルケニル、及びアルキニルが含まれる。更に、ヒドロカルビルは直鎖、分岐鎖、又は環式のいずれの可能性もある。ヒドロカルビルは、ハロゲン化物、酸素、硫黄、窒素、又はリンを初めとする他の水素や炭素ではない原子と置換されることもある。
【００１５】
カチオン対本発明のポリフッ素化アニオンのモル比はカチオンの電子価に左右されることが理解されよう。これはｐ及びｋの値に反映され、例えば、カチオンとアニオンとがいずれも一価である場合、ｋ及びｐは１であり、カチオンと本発明のポリフッ素化アニオンとのモル比は１：１となるであろう。それに対して、カチオンが二価でアニオンが一価である場合、ｋは２、ｐは１であり、カチオンと本発明のポリフッ素化アニオンとのモル比は１：２となるであろう。好ましくは、ｋは１から４までの整数であり、より好ましくは１から３までの整数、更に好ましくはｋは１又は２、最も好ましくは１である。好ましくはｐは１又は２であり、より好ましくは１である。
【００１６】
本発明のポリフッ素化アニオンは弱く会合するアニオンであるため、ポリフッ素化アニオンと会合するカチオンは、イオン交換クロマトグラフィーや他のイオン交換法を含めた任意の既知の方法によって他のカチオンと容易に交換可能であることが理解される。
【００１７】
本発明において使用する場合、ＩＩＩ、ＩＶ、及びＶ群元素は、周期表のＩＩＩ、ＩＶ、Ｖ群にそれぞれ記載された元素である。例えば、ＩＩＩ群の元素はＢ、Ａｌ、Ｇａ、Ｉｎ、Ｔｌであり、ＩＶ群元素はＣ、Ｓｉ、Ｇｅ、Ｓｎ、Ｐｂであり、Ｖ群元素はＮ、Ｐ、Ａｓ、Ｓｂ、Ｂｉである。好ましくはＭ1は、Ａｌ、Ｂ、Ｖ、Ｔｉ、Ｓｉ、Ｚｒ、Ｇｅ、Ｓｎ、Ｃｕ、Ｙ、Ｚｎ、Ｇａ、Ｎｂ、Ｔａ、Ｂｉ、Ｐ、Ａｓ、Ｓｃ、Ｈｆ、及びＳｂから成る群より選択され、より好ましくはＡｌ、Ｂ、Ｎｂ、及びＴａから成る群より選択され、最も好ましくはＡｌ、Ｂ、Ｎｂから成る群より選択される。
【００１８】
本明細書に述べる式に関して、
好ましくは、ＸはＯである。
好ましくは、Ｒ3は、Ｈ、メチル、トリフルオロメチル、ｐ−第三ブチルフェニル、フェニル、ｐ−メチルフェニル、及びｏ−（ヒドロキシド）フェニルから成る群より選択される。本発明において用いる場合、ｏ−（ヒドロキシド）フェニルとは、Ｍ１と結合されるオルト位に酸素部分を備えたフェニル基のことを指す。本発明の化合物に関して、好ましくはＲ3はＨ、メチル、トリフルオロメチル、ｐ−第三ブチルフェニル、及びフェニルから成る群より選択される。
【００１９】
好ましくはｍは２、３、４、又は６である。本発明の化合物に関して、好ましくはｍは２、４、又は６である。
好ましくはｎは０又は１である。
好ましくはＲ4はＣ1−Ｃ10アルキル又はＣ4−Ｃ20アリールオキシドである。ＲがＣ1−Ｃ10アルキル基の場合、好ましくはアルキル基はメチル及びエチルから成る群より選択される。Ｒ4がＣ4−Ｃ20アリールオキシド基の場合、好ましくはＲは置換又は非置換の（ジヒドロキシド）フェニル、より好ましくはｏ−（ジヒドロキシド）フェニルである。本発明に使用される場合、ジヒドロキシドフェニルとは、ヒドロキシド基の両方がＭ１に結合されたカテコール由来の基のことを示す。「置換又は非置換」とはそれぞれ、フェニル（又は他の適当な）環の部分に１以上の置換分が存在するか又は存在しないことを指す。このような置換分は、ハロゲンや、環状アルキル基及びハロゲン化アルキル基を含めたアルキル基、及びハロゲン化アリール基及びヘテロアリール基を含めたアリール基であり得る。
【００２０】
本発明のアルキル基は直鎖又は分岐鎖の基の脂肪族炭化水素である。アルキル基は、ハロゲン、アルケニル、アルキニル、アリール、ヒドロキシ、アルコキシ、カルボキシ、オキソ、又はシクロアルキルを初めとする１以上の置換基によって置換可能である。アルキル基と共に、任意に１以上の酸素、硫黄、又は置換若しくは非置換の窒素原子を挿入してもよい。典型的なアルキル基には、メチル、エチル、ｉ−プロピル、ｎ−ブチル、ｔ−ブチル、フルオロメチル、ジフルオロメチル、トリフルオロメチル、クロロメチル、トリクロロメチル、及びペンタフルオロエチルが含まれる。アリール基は炭素環式又は複素環式の芳香族環部分である。アリール基は、ハロゲン、アルケニル、アルキル、アルキニル、ヒドロキシ、アルコキシ、又はシクロアルキルを初めとする１以上の置換基によって置換可能である。典型的なアリール基には、フェニル、ｐ−メチルフェニル、ｐ−第三ブチルフェニル、チエニル、フラニル、ピリミジニル、ピリジル、オキサゾリル、イソキサゾリル、及びチオフェニルが含まれる。
【００２１】
別の実施形態において、ａ及びｃの各々は独立して０から３までの整数であり、ａ又はｃの少なくとも一方は１から３までの整数である。好ましくは、ａ又はｃの少なくとも一方は３である。従って、本発明のポリフッ素化アニオンのＭ１はポリフッ素化アルコキシド配位子と非フッ素化アルコキシド配位子との混合物を含み得る。最も好ましくは、ａ及びｃは３である。
【００２２】
本発明のポリフッ素化アニオンはジアルコキシド及び／又はトリアルコキシドを初めとする１以上のキレート化ポリアルコキシドも含み得る。更に、本発明のポリフッ素化アニオンは上述の１以上のアルコキシド基の代わりに１以上のアルキル基又はアリール基を含み得る。
【００２３】
ここで、本発明のポリフッ素化アニオンの調製方法を、Ｎｂ（ＨＦＩＰ）6-アニオン含有化合物の合成に関して述べる。この方法には、比較的安価な市販の化合物である、リチウム、ＮｂＣｌ5、ヘキサフルオロ−２−プロパノールが含まれる。Ｎｂ（ＨＦＩＰ）6-含有化合物の調製に関する一般的な反応機構は以下の通りである。
【００２４】
２Ｌｉ（ｓ）＋２ＨＯＣＨ（ＣＦ3）2→２ＬｉＯＣＨ（ＣＦ3）2＋Ｈ2（ｇ）
６ＬｉＯＣＨ（ＣＦ3）2＋ＮｂＣｌ5→ＬｉＮｂ（ＯＣＨ（ＣＦ3）2）6＋５ＬｉＣｌ（ｓ）
【００２５】
Ｋ、Ｎａ、Ｍｇ、Ｃａ、及びＣｓを初めとする他の金属カチオンを含めた他の対イオン種；トリチルカチオン；２，６−ピリジニウムカチオンを初めとするピリジニウムカチオン；２，６−ルチジニウムカチオンを、カチオン交換反応によって調製することが可能である。例えば、トリチル（ＣＰｈ3-）塩は、１，２−ジクロロエタン中でのＣＰｈ3ＣｌとのＬｉＮｂ（ＨＦＩＰ）6の複分解により調製可能である。
【００２６】
図１に示すように、［２，６−（ＣＨ3）2Ｃ5Ｈ4Ｎ］［Ｎｂ（ＨＦＩＰ）6］、すなわちＮｂ（ＨＦＩＰ）6-アニオンの２，６−ピリジニウム塩は、ＮｂＯ6コアを有する疑似八面体の外面的形状を有しているように見える。これは、Ｔｌ2Ｚｒ（ＨＦＩＰ）6中の構造的特徴となっている疑似八面体のＺｒ（ＨＦＩＰ）62-アニオンのＺｒＯ6コアと同様である。理論に縛られるわけではないが、ＬｉＮｂ（ＨＦＩＰ）6におけるＬｉ+イオンは、Ｔｌ2Ｚｒ（ＨＦＩＰ）6におけるＴｌ+イオンと同様に、かなり高い可能性で数個のアルコキシドの酸素原子と結合すると共に、数個のＣＦ３基のフッ素原子とも結合する可能性がある。図２に示すように、関連化合物ＬｉＡｌ（ＨＦＰＰ）4（ＨＦＰＰ＝ヘキサフルオロ−２−フェニル−２−プロポキシド）の固体物理構造を見たところ、Ｌｉ+イオンが、任意のＡｌ（ＨＦＰＰ）4-アニオンの２つのアルコキシド中の酸素原子及び４つのＣＦ3基中のフッ素原子と結合することが示される。比較のため、フッ素化していない塩であるＬｉＮｂ（ＯＥｔ）6におけるＬｉ+イオンは、疑似四面体ＬｉＯ４を形成する２つの隣接するＮｂ（ＯＥｔ）6-アニオンからの４つのエトキシド中の酸素原子のみに結合すると考えられている。
【００２７】
本発明のポリフッ素化アニオンを含む化合物は、電気化学装置用の電解質として特に有効となる高い電気伝導率を有する。典型的な電気化学装置には、種々の用途に使用されるリチウム電池又はリチウムイオン電池を初めとする電池；他の種類の電池；燃料電池；電気二重層コンデンサ；センサ；及びエレクトロクロミックディスプレイが含まれる。このような電気化学装置は、電気自動車、ラップトップ型コンピュータ、及びエネルギー源を必要とする他の適用対象に関する電気化学装置を含めて、様々な用途に利用可能である。表１に示すように、本発明のポリフッ素化アニオンのリチウム塩は有機溶媒中で高い電気伝導率を有する。特に本発明の化合物は、他のＬｉＣＦ3ＳＯ3を初めとするフッ素含有リチウム塩と比較して、テトラヒドロフラン（ＴＨＦ）及びグリム中で高い電気伝導率を有する。
【００２８】
【表１】
0004275311.tif 000002
電池に特に有効な本発明の化合物のリチウム塩には、ＬｉＡｌ（ＯＣ（Ｃ6Ｈ5）（ＣＦ3）2）4、ＬｉＮｂ（ＯＣＨ（ＣＦ3）2）6、及びＬｉＡｌ（ｔ−ＢｕＨＦＰＰ）が含まれる。
【００２９】
再び表１を参照すると、本発明のポリフッ素化アニオンのリチウム塩は、トリフルオロメタンスルホン酸リチウム（リチウムトリフラート）よりもＴＨＦ及びグリム中における電気伝導率が約２桁以上高い。従って、ＴＨＦ又はグリムを初めとする有機溶媒中で同様な電気伝導率を達成するために電気装置に必要とされる本発明の化合物の量は、ＬｉＣＦ3ＳＯ3、ＬｉＰＦ6を初めとする含フッ素電解質の量の約１％である。
【００３０】
本発明のポリフッ素化アニオンのリチウム塩は、約２５℃、約０．０１Ｍの濃度で、ＴＨＦ中で約５０μＳｃｍ-1以上、好ましくは約１３０μＳｃｍ-1以上、より好ましくは１９０μＳｃｍ-1以上、最も好ましくは２５０μＳｃｍ-1以上の電気伝導率を有する。また代わりに、本発明のポリフッ素化アニオンのリチウム塩は、約２５℃、約０．０１Ｍの濃度で、グリム中で約５０μＳｃｍ-1以上、好ましくは約１３０μＳｃｍ-1以上、より好ましくは１９０μＳｃｍ-1以上、最も好ましくは２５０μＳｃｍ-1以上の電気伝導率を有する。
【００３１】
ＬｉＡｌ（ＨＦＰＰ）4の構造は、２つのＬｉ−Ｏ（Ｃ、Ａｌ）結合と４つのＬｉ−Ｆ（Ｃ）結合とを備えた、Ｌｉ+カチオンの周囲に珍しい三方晶系の配位範囲を含む（図２参照）。理論に縛られるわけではないが、Ｌｉ+カチオンとＣＦ3基との間の弱い結合が、低誘電性溶媒における高い電気伝導率の原因であると考えられる。実際、フッ素化の程度の高さと、Ｃ−Ｆ結合におけるＬｉ+カチオン間の弱い配位結合とによって、本発明のリチウム塩は他の含フッ素リチウム塩から区別され、例えばＬｉＮｂ（ＨＦＩＰ）6はただ一つの負電荷を非局在化すると考えられる前例のない３６個のフッ素原子を含む。
【００３２】
本発明のポリフッ素化アニオンは、種々の有機反応の触媒にも利用可能であり、この場合、共役付加反応及びディールス−アルダー反応に使用される触媒を含む対応カチオンによって、弱配位結合アニオンが触媒反応の収率、選択性、及び／又は速度を改善する。本発明の化合物は弱配位結合アニオン、すなわちポリフッ素化アニオンを含み、同アニオンは自身と会合する金属カチオンの触媒活性を高める。最近かなりの注目を浴びている典型的な触媒反応は、リチウム触媒ディールス−アルダー反応、及びリチウム触媒１，４−共役付加反応である。以下に示すように、ＬｉＮｂ（ＨＦＩＰ）6（１）を、立体障害のあるα、β−不飽和カルボニル化合物（３）に対するシリルケテンアセタール（２）の１，４−共役付加反応における触媒として用いると、１，４−付加生成物（４）が９３％の収率で得られた。
【００３３】
【化１】
0004275311.tif 000003
反応条件：１，２−ジクロロエタン（ＤＣＥ）溶媒、０．１Ｍの（３）、０．２Ｍの（２）、０．０１ＭのＬｉＮｂ（ＨＦＩＰ）6、０．０１Ｍのヘキサメチルホスホルアミド（ＨＭＰＡ）、２４℃、３０時間。
【００３４】
この条件下では１，４−付加生成物（４）の形成のみが観察された。興味深いことに、ＨＭＰＡを反応混合物から除外した場合、（４）及び１，２−付加生成物（５）の混合物がたった１０分後に観察された（単離収率９５％、（４）：（５）のモル比＝１：５）。理論に縛られるわけではないが、Ｌｉ+イオンはＨＭＰＡと配位結合して、立体的により障害の大きいエノン−リチウムイオン複合体を生成し、カルボニルの炭素からより離れた部位にケテンが付加される１，４−付加反応の方が、カルボニルの炭素から近くにケテンが付加される１，２−付加反応よりも有利であると考えられる。
【００３５】
ＬｉＮｂ（ＨＦＩＰ6）及び他の２つのリチウム触媒による１，４−共役付加生成物の生成を増大する能力の比較を表２に示す。Ｌｉ（ＨＭＰＡ）+複合体のルイス酸の酸性度が弱いため反応速度が減小する。これは、ＨＭＰＡを反応混合物に加えるとより長い反応時間を要することにより証明されている。ＬｉＮｂ（ＨＦＩＰ6）に関して得られた結果は、非常に活性な触媒であるＬｉＣｏ（Ｃ2Ｂ9Ｈ１１）2に関して得られた結果に匹敵する。生成物の収率は触媒がＬｉＣｌＯ4の場合に大いに低かった。更に、ＬｉＣｌＯを共触媒であるＨＭＰＡの存在下で使用すると、（４）：（５）の比は１．３：１に改善されるだけである。理論に縛られるわけではないが、Ｎｂ（ＨＦＩＰ）6-の大きさがＣｌＯ4-と比較して大きく、及び／又はＮｂ（ＨＦＩＰ）6-のＬｉ+に対する配位結合の能力がＣｌＯ4-と比較して弱いことが、ＬｉＣｌＯ4とＬｉＮｂ（ＨＦＩＰ）6との間の触媒活性の相違の原因になると考えられる。
【００３６】
【表２】
0004275311.tif 000004
Ｎｂ（ＨＦＩＰ）6よりも立体的にかさばる、すなわちＮｂ（ＨＦＩＰ）6よりも大きい本発明のポリフッ素化アニオンは、ＨＭＰＡの非存在下でより位置選択的か又はより活性かの少なくともいずれか一方の性質を有するリチウムイオン触媒を提供する。その上、キラル中心を有するポリフッ素化アルコキシドを含む本発明の鏡像体が豊富なポリフッ素化アニオンは、位置選択的なリチウムイオン触媒を提供する。すなわち、鏡像体が豊富な生成物が生じる。当然ながら、炭素原子のキラル中心は、４つの異なる官能基が取り付けられた炭素原子のことであるが、化合物のキラリティーに関する根本的な基準は、鏡像の上に像を重ね合わせられないことである。面選択的、鏡像選択的、又は立体選択的な合成反応は、１組の立体異性体のうちの１つが優勢に又は独占的に形成される反応である。好ましくは、一方の異性体が約５０パーセント以上の鏡像体過剰率で生成される。鏡像体過剰率（enantiomric excess、ｅｅ）は、生成組成物中の一方の鏡像体と他方の鏡像体との間の差の量のことである。鏡像体過剰率は以下の式によって表される。％ｅｅ＝（Ｒ−Ｓ）／（Ｒ＋Ｓ）。ここで、Ｒは一方の鏡像体の量、Ｓは他方の鏡像体の量である。例えば、一方の鏡像体が９８％、他方の鏡像体が２％含まれる生成組成物の％ｅｅは９６％である。一方の異性体は、より好ましくは約８０％以上の鏡像体過剰率、もっと好ましくは約９０％以上の鏡像体過剰率、更に好ましくは約９５％以上の鏡像体過剰率、最も好ましくは約９８％以上の鏡像体過剰率で、他方の鏡像体よりも多く生成される。
【００３７】
本発明のポリフッ素化アニオンのリチウム塩をポリマーと結合又は混合して、リチウムイオンの伝導性を示すポリマー材料を準備することが可能である。このような材料は、塩溶解ポリマー固体電解質又は固体ポリマー電解質と称され、溶媒のない高エネルギー密度のリチウムベースの電池用の電解質として使用可能である。ポリマーは、ポリマーと本発明の化合物との間の化学結合の形成によって本発明の化合物をポリマー構造へ直接連結する、リンカーを有し得る。本発明に関して有効なポリマーは弾性のある物理特性を有する。一般に、適当なポリマーは１以上の以下の同定のための特性を有する。その特性とは、１）弱配位結合アニオンのリチウム塩を溶解させる能力又は弱配位結合アニオンのリチウム塩のリチウムカチオンと弱いながらも配位結合する能力の少なくともいずれか一方、２）ポリマー中に溶解されたリチウム塩の量の変化によってガラス転移温度を低く保つことができる能力、３）高い電気伝導性、特に、高いリチウムイオン伝導性（すなわち任意の温度でリチウムトリフラートとポリマーとの混合物よりも高い伝導性）を有する能力である。本発明に有効な典型的なポリマーには、ポリエチレングリコール；ポリエチレン；ポリプロピレン；ポリスチレン；ポリブタジエン、ポリ（フッ化ビニル）；ポリクロロプレン；ポリ（ジメチルシロキサン）を初めとするポリ（アルキルシロキサン）；ポリ（塩化ビニル）；ポリ（エチレンイミン）；ポリ（プロピレンオキシド）、無定型ポリ（エチレンオキシド）、及びポリ（エチレンオキシド）を初めとするポリ（アルキレンオキシド）が含まれる。ポリマーは好ましくは、無定型ポリエチレンオキシド（ａＰＥＯ）、ポリ（アルキレンオキシド）、ポリ（アルキルシロキサン）、ポリ（フッ化ビニル）、ポリ（塩化ビニル）、ポリクロロプレン、ポリブタジエン、ポリエチレン、及びポリプロピレンから成る群より選択され、より好ましくは、ａＰＥＯ、ポリ（フッ化ビニル）、ポリ（塩化ビニル）、ポリクロロプレン、ポリブタジエン、ポリエチレン、及びポリプロピレンから成る群より選択され、最も好ましくはａＰＥＯ、ポリブタジエン、ポリエチレン、及びポリプロピレンから成る群より選択される。
【００３８】
本発明には、本発明のポリフッ素化アニオンを含有するアルカリ金属塩を備えた、塩溶解ポリマー電解質も又含まれる。ポリフッ素化アニオンとして、Ｎｂ（ＨＦＩＰ）6-、Ａｌ（ＯＣＨ（ＣＦ3）2）4-、Ａｌ（ＯＣ（ＣＨ3）（ＣＦ3）2）4-、Ａｌ（ＯＣＰｈ（ＣＦ3）2）4-、及びＡｌ（ＯＣ（ＣＦ3）3）4-が挙げられる。このようなポリフッ素化アニオンを含む化合物は、他のアニオンを含む化合物よりも優れたガラス転移温度、インピーダンス測定値、及びカチオン輸率を有する。
【００３９】
本発明のポリフッ素化アニオンは、遷移金属触媒によるオレフィン重合を活性化させるための共触媒や、重合の光開始剤に対する対イオンとして、使用することも可能である。
【００４０】
以下の例を考察すれば、本発明の更なる目的、利点、及び新規な特徴が当業者には明白となるであろう。なお以下の例は、本発明を限定することは意図しない。
【００４１】
実験
調製及び物理測定はすべて、空気及び水を厳しく排除した上で実行した。シュレンクフィルター、グローブボックス、及び高真空技術を使用すると共に、不活性大気が必要な場合には精製した窒素を使用した。試薬及び溶媒はすべて試薬等級又はそれよりも良い等級とした。リチウムワイヤ（オールドリッチ社、ウィスコンシン州ミルウォーキー所在（Aldrich, Milwaukee, WI））を受理したままの状態で使用した。クロロトリフェニルメタン（ＣＰｈ3Ｃｌ）（オールドリッチ社）は酢酸エチルより再結晶した。塩化ニオブ（Ｖ）（オールドリッチ社）を真空下で１２５℃にて昇華した。ヘキサフルオロ−２−プロパノール（セントラル硝子社、日本国、宇部所在）を活性化した４Åのモレキュラーシーブにかけて乾燥させ、真空蒸留した。以下の溶媒を蒸留により（  ）内に示した乾燥剤で乾燥させた：テトラヒドロフラン（Ｎａ）；ベンゼン−ｄ6（Ｎａ）；アセトン−ｄ6（Ｎａ）（活性化した４Åのモレキュラーシーブ）；アセトニトリル−ｄ3（Ｐ2Ｏ5）；１，２−ジメトキシエタン（Ｎａ）；炭酸プロピレン（Ｎａ）；ヘキサフルオロイソプロパノール（活性化した４Åのモレキュラーシーブ）；ヘキサフルオロ−２−フェニル−２−プロパノール（活性化した４Åのモレキュラーシーブ）；ジエチルエーテル（Ｎａ）；１，２−ジクロロエタン（Ｐ2Ｏ5）；１，２−ジクロロエタン−ｄ4（Ｎａ）；トルエン−ｄ8（Ｎａ）；アセトニトリル−ｄ3（Ｐ2Ｏ5）；ニトロメタン−ｄ3（Ｐ2Ｏ5、クロロホルム−ｄ（Ｐ2Ｏ5）；クロロトリフルオロメタン（Ｐ2Ｏ5）；テトラメチルシラン（Ｐ2Ｏ5）；ヘキサメチルホスホルアミド（Ｐ2Ｏ5）；ジエチルエーテル（Ｎａ）；ペルフルオロ−ｔ−ブタノール（活性化した４Åのモレキュラーシーブ）；ヘキサフルオロ−ｔ−ブタノール（活性化した４Åのモレキュラーシーブ）；及びヘキサフルオロベンゼン（活性化した４Åのモレキュラーシーブ）。精製した無水ヘキサンを、Ｈ2ＳＯ4中で撹拌し、活性化塩基性アルミナ（オールドリッチ社、１５０メッシュ）に通じ、金属ナトリウムを用いて蒸留することにより調製した。
【００４２】
Ｂｒｕｋｅｒ  ＷＰ−３００分光計又はＢｒｕｋｅｒ  ＳＹ−２００分光計を用いて、ＮＭＲスペクトル分光を記録した。化学シフト（δ）は（1Ｈ  ＮＭＲに対するδ＝０）及びＣＦＣｌ3（19Ｆ  ＮＭＲに対するδ＝０）に関するものである。前述のようにＰｅｒｋｉｎ  Ｅｌｍｅｒ  Ｐ４００分光計を用いてＩＣＰ−ＡＥＳ分析を行った。
【００４３】
ガラス転移温度（Ｔg）をＰｅｒｋｉｎ  Ｅｌｍｅｒ  ＤＳＣ−７  熱分析器を用いて示差走査熱量計により測定した。この計器は、４つの標準試料（ガリウム、シクロヘキサン、デカン、及びヘプタン）を用いて較正された。各資料に対して４つの異なる走査速度を使用し、線形Ｔg対走査速度のプロットを走査速度が０℃／分になるまで補外することにより、Ｔgを決定した（ガラス転移点は変曲の中間点として採用した）。
【００４４】
ポリマー電解質の伝導率は、１０℃乃至１００℃の温度において、５Ｈｚ乃至５ＭＨｚの周波数で、ヒューレット−パッカード社（Hewlett-Packard ）の４１９２Ａインピーダンス分析器を用いて測定した。試料を、２つのタンタル電極の間に存在する０．１ｃｍテフロンスペーサ（内径１．０ｃｍ）内へと押し入れてペレット状にした。電極と試料とが良好に接触することを確実にするため、誘電測定を行う前に装填したセルを８０℃まで一晩加熱した。ニクイスト（Nyquist 、登録商標）プロット（仮想インピーダンス対実際のインピーダンス）を使用して、各温度におけるサンプルの実際の（ゼロ周波数）直流伝導率を決定した。
【００４５】
負及び正のイオンの電子スプレー質量分析を、Ｆｉｓｏｎｓ  ＶＧ  Ｑｕａｔｔｒｏ−ＳＱ  質量分析計に基づいて行った。電気伝導率測定を、イエロースプリングスインスツルメント社（Yellow Springs Instrument Co. Inc.）の３１Ａ型導電ブリッジ及び逆の使用に対応して較正されたＹＳＩ  ３４０３型導電セル（セル定数ｋ＝１．１１３）を用いて行った。伝導率を測定する溶液を、グローブボックス内で、５ｍＬ容量のフラスコに入れて適当な乾燥溶媒を用いて調製した。すべての溶媒の伝導率を、この装置で測定可能な最小伝導率である２×１０-7Ω-1よりも小さくなるように決定した。
【００４６】
実験１
ＬｉＮｂ（ＨＦＩＰ）6の合成
新たに昇華したＬｉ（ＨＦＩＰ）（６．６４ｇ、３８ｍｍｏｌ）の２５ｍＬのヘキサフルオロベンゼン溶液を、新たに昇華したＮｂＣｌ5（１．７２ｇ、６．４ｍｍｏｌ）の２５ｍＬのヘキサフルオロベンゼン溶液に滴下した。反応混合物を２５℃で１７時間撹拌し、その後、固体のＬｉＣｌと少量の余分なＮｂＣｌ5とを、細かいフリットを用いて濾過により除去した。揮発性物質を真空蒸発により無色の濾液から除去すると、白色の固体として５．５４ｇのＬｉＮｂ（ＨＦＩＰ）6が得られた（Ｌｉ（ＨＦＩＰ）基準で７９％）。
【００４７】
1Ｈ  ＮＭＲ（ベンゼン−ｄ6：ヘキサフルオロベンゼン（１：９  ｖ：ｖ））：  δ５．１９（ｍ）
19Ｆ  ＮＭＲスペクトル：  δ−７４．７（ｓ）
生成物中のニオブ対リチウムのモル比は高周波誘導結合プラズマ原子発光分析法（ＡＥＳ−ＩＣＰ）により決定した。計算値Ｎｂ／Ｌｉ＝１．００。実測値（６回の測定）Ｎｂ／Ｌｉ＝１．０３（１）。
【００４８】
実験２
［Ｐｈ3Ｃ］［Ｎｂ（ＨＦＩＰ）6］の合成
新たに調製したＬｉＮｂ（ＨＦＩＰ）6（１．６４ｇ、１．４９ｍｍｏｌ）及びＰｈ3ＣＣｌ（０．４２ｇ、１．４９ｍｍｏｌ）を３５ｍＬの１，２−ジクロロエタンに溶解した。この黄色溶液を光から保護して２４時間撹拌し、その後、固体のＬｉＣｌを、細かいフリットを用いて濾過により除去した。揮発性物質を真空蒸発により濾液から除去すると、黄色の固体として１．６３ｇの［Ｐｈ3Ｃ］［Ｎｂ（ＨＦＩＰ）6］が得られた（ＬｉＮｂ（ＨＦＩＰ）6基準で８２％）。
【００４９】
1Ｈ  ＮＭＲ（１，２−ジクロロエタン−ｄ4）：  δ８．２９（ｔ）、７．８８（ｔ）、７．６６（ｄ）及び５．１０（ｍ）。
19Ｆ  ＮＭＲ：  δ−７４．６（ｓ）
実験３
この例では、本発明のポリフッ素化アニオンを含有する塩溶解ポリマー電解質の調製方法について説明する。
【００５０】
異なる化学量論的な量のａＰＥＯの試料を以下のように調製した。ポリマーの試料（一般に０．１３ｇ、３．０ｍｍｏｌエーテル酸素原子）をテトラヒドロフラン（７ｍＬ）と混合した。得られた混合物を、種々の量のＬｉＮｂ（ＨＦＩＰ）6を含むテトラヒドロフラン溶液と混合して、エーテルの酸素／リチウムのモル比が１２、２４、又は３０となるようにした。反応混合物を１５時間撹拌した。その時間の後、無色の均質な溶液が観察された。揮発性物質を真空蒸発により反応混合物から除去すると、無色透明な弾性のある固体がフラスコの壁面に生じた。その弾性固体を真空下で６０℃、１２時間加熱し、テトラヒドロフランを完全に除去した。この方法で調製した３つの無色透明で弾性のある塩溶解ポリマー電解質は、ａＰＥＯ12ＬｉＮｂ（ＨＦＩＰ）6、ａＰＥＯ24ＬｉＮｂ（ＨＦＩＰ）6、及びａＰＥＯ30ＬｉＮｂ（ＨＦＩＰ）6であった。
【００５１】
実験４
この例では、本発明の固体の塩溶解ポリマー電解質と他の含フッ素塩溶解ポリマー電解質との間の熱パラメータ及び伝導率パラメータの比較を示す。
ポリマー材料ａＰＥＯ12ＬｉＮｂ（ＨＦＩＰ）6、ａＰＥＯ24ＬｉＮｂ（ＨＦＩＰ）6、及びａＰＥＯ30ＬｉＮｂ（ＨＦＩＰ）6のガラス転移温度Ｔg及び温度依存性伝導率σはそれぞれ、示差走査熱量計及び複素インピーダンス測定により決定した。図３に示すように、伝導率のデータは非線形最小二乗法による実験的ＶＴＦ方程式にフィットさせた。
【００５２】
σ＝ＡＴ-1/2ｅ(-B/k(T-T0))
前指数因子Ａは一般に電荷担体の濃度に依存しており、Ｂはイオン移動に必要なポリマーの膨張係数に関すると考えられる疑似活性化エネルギー、Ｔ0はポリマー電解質のガラス転移温度（一般にＴg−Ｔ0の値は２５−５０゜Ｋ）に関し、ｋはボルツマン定数である。パラメータＴ0は、データに対する最良のフィットを決定するために、試行錯誤の後に固定された。Ｔg、Ｔ0、及び最小二乗法の変数Ａ、Ｂの値（それらに関連する推定標準偏差も）を、ａＰＥＯとＬｉＣＦ3ＳＯ3又はＮａＣＦ3ＳＯ3のいずれかとから成るポリマー電解質に対する結果と共に、表３に示す。
【００５３】
任意のカチオン、ポリマー、及び化学量論に関して、いくつかの塩溶解ポリマー電解質のイオン伝導率はアニオンの関数として変し得る。伝導率の変化はアニオンの大きさ、分極性、又は配位結合の能力（すなわちイオン対形成能力）の少なくともいずれか１つの関数である可能性があり、これらはいずれもＴｇ、カチオン−アニオンクラスター形成、又はイオンを媒介としたポリマー部分又はポリマー鎖の過渡的架橋形成に影響を及ぼし得る。
【００５４】
輸率（すなわち、カチオン及びアニオンによって運ばれる電荷の分数）は、伝導率の測定値のみによって決定されることはないが、定数ｎにおいてａＰＥＯnＬｉＮｂ（ＨＦＩＰ）6及びａＰＥＯnＬｉＣＦ3ＳＯ3に関して異なる可能性がある。パルス磁場勾配ＮＭＲ測定により、ａＰＥＯnＬｉＣＦ3ＳＯ3中のＬｉ+の輸率が０．１よりも小きくなる（すなわちＣＦ3ＳＯ3-の輸率が０．９よりも大さくなる）可能性があることが示された。ＣＦ3ＳＯ3-に対するＮｂ（ＨＦＩＰ）6-アニオンの体積が大きいと、定数ｎにおいてａＰＥＯnＬｉＣＦ3ＳＯ3よりもａＰＥＯnＬｉＮｂ（ＨＦＩＰ）6に関するアニオンの輸率が低くなる。それゆえ、ａＰＥＯ24ＬｉＮｂ（ＨＦＩＰ）6及びａＰＥＯ25ＬｉＣＦ3ＳＯ3の全伝導率が本質的に同じでも、ａＰＥＯ24ＬｉＮｂ（ＨＦＩＰ）6のリチウムイオン伝導率はａＰＥＯ25ＬｉＣＦ3ＳＯ3の伝導率よりも実質的に高いであろう。
【００５５】
【表３】
0004275311.tif 000005
実験５
ＬｉＢ［Ｏ（Ｃ6Ｈ4）Ｃ（ＣＦ3）2Ｏ］2の合成
ＨＯ（Ｃ6Ｈ4）Ｃ（ＣＦ3）2ＯＨ（０．２２４２ｇ、０．８６ｍｍｏｌ）を０２０ｍＬの蒸留水に溶解させた溶液に、ＬｉＯＨ・Ｈ2Ｏ（０．０１８１ｇ、０．４３ｍｍｏｌ）及びＢ（ＯＨ）3（０．０２６６ｇ、０．４３ｍｍｏｌ）を水に溶解させた溶液を加えた。反応混合物をアルゴン雰囲気の元で１０５℃、２２時間撹拌した。回転式エバポレータを用いて水を除去すると、無色透明な油が残った。トルエンを加えると、白色固体の沈殿が生じた。トルエンを真空下で除去し、得られた白色粉末を真空下で１８０℃にて昇華すると、白色粉末としてＬｉＢ［（Ｏ（Ｃ6Ｈ4）Ｃ（ＣＦ3）2Ｏ］2が得られた。
【００５６】
1Ｈ  ＮＭＲ（ＣＤ3ＣＮ）  δ７．３７（二重線、１Ｈ）、７．２４（三重線、１Ｈ）、６．７９（三重線、１Ｈ）、６．７（二重線、１Ｈ）。
19Ｆ  ＮＭＲ（ＣＤ3ＣＮ）  δ一重線１１５．７８。
低解像度質量スペクトル（負イオン電気スプレー、ＣＨ3ＣＮ溶液）。Ｃ18Ｈ8ＢＦ12Ｏ4に対する計算値５２７．０。実測値ｍ／ｚ  ５２７．１［（Ｍ−Ｌｉ）-］。
【００５７】
実験６
ＬｉＡｌ［Ｏ（Ｃ6Ｈ4）Ｃ（ＣＦ3）2Ｏ］2の合成
０．５１５ｇのＨＯ（Ｃ6Ｈ4）Ｃ（ＣＦ3）2ＯＨ（１．９８ｍｍｏｌ）と０．１５５ｇのＬｉＡｌＨ4（４．０９ｍｍｏｌ）とをトルエン中で混合し、１４０時間撹拌した。反応混合物をセライト（商標）が充填されたシュレンクフィルターに通じて濾過した。濾液を真空下で乾燥させると、褐色の固体が残った。
【００５８】
1Ｈ  ＮＭＲ（Ｃ6Ｄ6）  δ７．７６（二重線、１Ｈ）、７．３７（二重線、１Ｈ）、６．９３（三重線、１Ｈ）、６．７３（三重線、１Ｈ）、６．６５（三重線、１Ｈ）、６．５６（三重線、１Ｈ）、６．４５（二重線、１Ｈ）、６．０３（二重線、１Ｈ）。
【００５９】
19Ｆ  ＮＭＲ（Ｃ6Ｄ6）  δ  −７２．４７（多重線）、−７４．０６（多重線）、−７８．１５（多重線）、−７８．７５（多重線）。
実験７
ＬｉＡｌ（ＨＦＰＰ）4の合成
Ｈ［ＨＦＰＰ］（５．３６２４ｇ、２２．０ｍｍｏｌ）の２０ｍＬのヘキサン溶液を、ヘキサン（３０ｍＬ）に溶解させたＬｉＡｌＨ4の撹拌スラリーに加えた。無色のスラリーからガス（おそらくＨ2）の放出が観察された。混合物を１６時間撹拌したが、その間混合物の外観は変化しなかった。続いて混合物を濾材のガラスフィルターに通じて濾過した。残った固体を２０ｍＬのヘキサンで洗浄した。濾液を真空下で濃縮すると、白色の結晶性の固体が得られた（５．２４４５ｇ、Ｈ［ＨＦＰＰ］基準で９５％）。
【００６０】
1Ｈ  ＮＭＲ（Ｃ6Ｄ6）：  δ７．９（多重線、８Ｈ）、７．０（多重線、１２Ｈ）。
19Ｆ  ＮＭＲ（Ｃ6Ｄ6）：  δ−７５．２４（四重線、ＪF-Li＝２．８Ｈｚ）。
【００６１】
7Ｌｉ  ＮＭＲ（Ｃ6Ｄ6）：  δ−０．３５（幅広の一重線）。
13Ｃ  ＮＭＲ（メチルシクロヘキサン−ｄ14）：δ１３１．５（一重線）、１３０．３（一重線）、１２８．６（一重線）、１２７．４（一重線）、１２４．５（四重線、ＪC-F＝２８９Ｈｚ）。
【００６２】
低解像度質量スペクトル（負イオン電気スプレー、ＣＨ3ＣＮ溶液）。Ｃ36Ｈ20ＡｌＦ24Ｏ4に対する実測値ｍ／ｚ  ９９８．９［（Ｍ−Ｌｉ）-］、計算値９９９．１。
【００６３】
ＬｉＡｌ（ＨＦＰＰ）4のＸ線構造を図２に示す（明瞭さのため水素原子は省略）。名前が付されていない影付きの円はフッ素原子であり、名前が付されていない白丸は炭素原子である。選択された原子間距離（Å）及び角度（゜）は、Ｌｉ−Ｏ１、１．９７８（８）；Ｌｉ−０２、１．９６６（８）；Ｌｉ−Ｆ１、１．９８４（９）、Ｌｉ−Ｆ４、２．３５４（１０）；Ｌｉ−Ｆ７、２．０９８（１１）；Ｌｉ−Ｆ１０、２．０８２（９）；０１−Ｌｉ−０２、７９．９（３）。
【００６４】
実験８
ＬｉＡｌ（ＨＦＰＰ）4・Ｏ（Ｃ6Ｈ8）の合成
ＬｉＡｌ（ＨＦＰＰ）4をトルエンに溶解させ、１当量よりもわずかに少ないシクロヘキセノンを加えた。
２−シクロヘキセン−１−オンが配位結合したＬｉＡｌ（ＨＦＰＰ）4のＸ線構造を図４に示す（明瞭さのため水素原子は省略）。名前が付されていない影付きの円はフッ素原子であり、名前が付されていない白丸は炭素原子である。選択された原子間距離（Å）及び角度（゜）は、Ｌｉ−Ｏ１、２．０２８（９）；Ｌｉ−０２、２．０２（１）；Ｌｉ−０５、１．８３０（９）；Ｌｉ−Ｆ１、２．２７（１）；Ｌｉ−Ｆ４、２．４８（１）；Ｌｉ−Ｆ７、２．７５（１）；０５−Ｃ３２、１．２３０（６）；０１−Ｌｉ−０２、７８．１（３）；０１−Ａｌ−０２、９２．１（２）；Ｌｉ−０５−Ｃ３２、１５４．１（６）。
【００６５】
実験９
［（Ｃ6Ｈ5）3Ｃ］［Ａｌ（ＨＦＰＰ）4］の合成
ＬｉＡｌ（ＨＦＰＰ）4（０．２０８２ｇ、０．２０６９ｍｍｏｌ）のＣＨ2Ｃｌ2溶液を、ＰｈＣ3Ｃｌ（０．０５７６ｇ、０．２０６６ｍｍｏｌ）のＣＨ2Ｃｌ2溶液に−７８℃にて加えると、鮮橙色を呈した。この溶液を室温まで上昇させ、１５時間撹拌すると、沈殿が形成された。溶液をセライトで被覆された濾材のガラスフィルターに通じて濾過し、鮮橙色の溶液を得た。この濾液を濃縮して生じた黄色の固体を熱ＣＨＣｌ3に溶解させた。−４０℃まで冷却すると、黄色の結晶が形成された（０．２２６５ｇ、８８．２％）。
【００６６】
1Ｈ  ＮＭＲ（ＣＤ2Ｃｌ2）  δ８．４（複数の三重線中の三重線、３Ｈ）、７．８５（多重線、１４Ｈ）、７．６１（複数の多重線中の二重線、６Ｈ）、７．２７（複数の三重線中の三重線、７．１６（複数の多重線中の三重線）。
【００６７】
19Ｆ  ＮＭＲ（ＣＨ2Ｃｌ2）  δ−７４．８（一重線）。
実験１０
ＴｌＡｌ（ＨＦＩＰ）4の合成
Ｔｌ［ＨＦＩＰ］（３．８８４９ｇ、１０ｍｍｏｌ）のトルエン溶液を添加漏斗から滴下して、トルエンに溶解したＡｌＣｌ3（０．３４５５ｇ、２．５９ｍｍｏｌ）の撹拌スラリーに０℃にて加えた。添加の際に、白色沈殿（おそらくＴｌＣｌ）が形成された。添加後、溶液を室温まで上昇させ、白色沈殿を伴う無色透明の溶液を５時間撹拌した。この間、変化は何も観察されなかった。反応混合物を真空下で一晩濃縮すると、（おそらく）トルエンによりまだ湿った白色固体が得られた。真空下で５０℃にて昇華すると、白色固体としてＴｌＡｌ（ＨＦＩＰ）4が生じた（１．６０７２ｇ、６８．７％）。
【００６８】
1Ｈ  ＮＭＲ（Ｃ6Ｄ6）：  δ４．６５（七重線、ＪH-F＝６．３Ｈｚ）。
19Ｆ  ＮＭＲ（Ｃ6Ｄ6）：δ−７６．４６（二重線、ＪH-F＝６Ｈｚ）。
【００６９】
ＴｌＡｌ（ＨＦＩＰ）4のＸ線構造を図５に示す。名前が付されていない影付きの円はフッ素原子であり、名前が付されていない大きな白丸は炭素原子、名前が付されていない小さな白丸は水素原子である。選択された原子間距離（Å）及び角度（゜）は、Ｔｌ−０１、２．８０５（６）；Ｔｌ−０２、２．８５５（６）；Ｔｌ−０３’、２．９９２（６）；Ｔｌ−Ｆ１、３．０９０（７）；Ｔ１−Ｆ４、３．３９８（７）；Ｔｌ−Ｆ７、３．５４０（６）；Ｔｌ−Ｆ１０、２．９６７（６）；他のＴｌ−Ｆ、３．０４５（６）乃至３．２４５（６）Å；０１−Ｔｌ−０２、５４．３（２）。
【００７０】
実験１１
ＴｌＢ（ＨＦＩＰ）4の合成
約０．３５２４ｇのＢ（ＨＦＩＰ）3（０．６８８ｍｍｏｌ）をＴｌ（ＨＦＩＰ）（０．２５６４ｇ、０．６９０ｍｍｏｌ）の凍結トルエン溶液へと真空状態で移動させた。混合物を室温にて一晩撹拌した（約１８時間）。反応混合物を真空下で濃縮し、固体を得た。この固体を真空下で４５℃にて昇華すると、白色固体としてＴｌＢ（ＨＦＩＰ）4が生じた（０．３１８７ｇ、収率５２．７％）。
【００７１】
1Ｈ  ＮＭＲ（ＣＤ2Ｃｌ2）  δ４．８０（七重線）。
19Ｆ  ＮＭＲ（Ｃ6Ｄ6）  δ−７３．９３（二重線、ＪH-F＝６Ｈｚ）。
実験１２
ＬｉＡｌ（ＨＦＴＢ）4の合成
Ｈ［ＨＦＴＢ］（２．３６４３ｇ、１３．０ｍｍｏｌ）の１０ｍＬのヘキサン溶液を、ヘキサン（４０ｍＬ）に溶解したＬｉＡｌＨ4（０．２４６ｇ、６．４９ｍｍｏｌ）の撹拌スラリーに室温にて加えた。約５２．５時間後、反応混合物を濾材のガラスフィルターに通じて濾過し、白色固体を除去した。この白色固体を３０ｍＬのヘキサンで洗浄した。濾液を真空下で濃縮すると、白色の結晶性固体としてＬｉＡｌ（ＨＦＴＢ）4が得られた（１．７５６１ｇ、Ｈ［ＨＦＴＢ］基準で７１％）。
【００７２】
1Ｈ  ＮＭＲ（Ｃ6Ｄ6）  δ１．４３（一重線）。
19Ｆ  ＮＭＲ（Ｃ6Ｄ6）  δ−７９．７２（一重線）。
低解像度質量スペクトル（負イオン電気スプレー、ＣＨ3ＣＮ溶液）。Ｃ16Ｈ12ＡｌＦ24Ｏ4に対する計算値７５１．０、実測値ｍ／ｚ  ７５０．８［（Ｍ−Ｌｉ）-］。
【００７３】
実験１３
ＬｉＡｌ（ＨＦＴＢ）4・ＯＰ（Ｃ6Ｈ5）3の合成
約１当量のトリフェニルホスフィンオキシドをＬｉＡｌ（ＨＦＴＢ）4を含有するヘキサン溶液に加えた。
トリフェニルホスフィンオキシドが配位結合したＬｉＡｌ（ＨＦＴＢ）4のＸ線構造を図６に示す（明瞭さのため水素原子は省略）。名前が付されていない影付きの円はフッ素原子であり、名前が付されていない白丸は炭素原子である。選択された原子間距離（Å）及び角度（゜）は、Ｌｉ−Ｏ１、２．０４５（９）；Ｌｉ−０２、２．０１８（９）；Ｌｉ−０５、１．８２２（９）；Ｌｉ−Ｆ１、２．８８５（１０）；Ｌｉ−Ｆ４、２．３０８（１１）；Ｌｉ−Ｆ７、２．７３２（１１）；Ｌｉ−Ｆ８、２．９９３（９）；Ｌｉ−Ｆ１９、２．８２７（１２）；０１−Ｌｉ−０２、７８．４（３）；０１−Ａｌ−０２、９２．５（２）；Ｌｉ−０５−９、１５５．６（４）。
【００７４】
実験１４
ＴｌＡｌ（ＨＦＴＢ）4の合成
Ｔｌ［ＨＦＴＢ］（７．８０８９ｇ、２０．２６ｍｍｏｌ）のトルエン溶液を添加漏斗を用いて、トルエンに溶解したＡｌＣｌ３（０．６７５３ｇ、５．０６５ｍｍｏｌ）の撹拌スラリーに０℃にて加えた。添加の際に、白色沈殿（おそらくＴｌＣｌ）が直ちに形成された。添加後、溶液を室温まで上昇させ、白色沈殿を伴う無色透明の溶液を１６時間撹拌した。この間、変化は何も観察されなかった。次に反応混合物を真空下で一晩濃縮すると、（おそらく）トルエンによりまだ湿った白色固体が得られた。この固体を真空下で６０℃にて昇華すると、ＴｌＡｌ（ＨＦＴＢ）4が生じた（４．１０６４ｇ、８４．９％）。
【００７５】
1Ｈ  ＮＭＲ（Ｃ6Ｄ6）  δ１．５７（一重線）。
19Ｆ  ＮＭＲ（Ｃ6Ｄ6）  δ−７７．８９（一重線）。
ＴｌＡｌ（ＨＦＴＢ）4のＸ線構造を図７に示す。名前が付されていない影付きの円はフッ素原子であり、名前が付されていない大きな白丸は炭素原子、名前が付されていない小さな白丸は水素原子である。選択された原子間距離（Å）及び角度（゜）は、Ｔｌ−０１、２．７３１（９）；Ｔｌ−０２、２．７１７（９）；Ｔｌ−Ｆ１、３．９８７（１０）；Ｔｌ−Ｆ４、２．９０３（９）；Ｔｌ−Ｆ７、２．９５２（１０）；Ｔｌ−Ｆ１０、３．０８１（１１）；他のＴｌ−Ｆ、３．１５４（１０）乃至３．４７１（１０）Å；０１−Ｔｌ−０２、５７．９（３）。
【００７６】
実験１５
［（Ｃ6Ｈ5）3Ｃ］［Ａｌ（ＨＦＴＢ）4］の合成
ＴｌＡｌ（ＨＦＴＢ）4（３．９９４ｇ、３．６６３ｍｍｏｌ）のＣＨ2Ｃｌ2溶液を、ＰｈＣ3Ｃｌ（１．０２１４ｇ、３．６６４ｍｍｏｌ）のＣＨ2Ｃｌ2溶液に−７８℃にて加えると、鮮橙色を呈し、沈殿が形成された。この溶液を室温まで上昇させ、２０時間撹拌した。次に溶液をセライトで被覆された濾材のガラスフィルターに通じて濾過し、鮮橙色の溶液を得た。濾液を真空下で濃縮すると黄色の固体が生じた（３．２０３４ｇ、粗い、８７．９％）。この黄色固体をイソオクタンで洗浄した。熱ＣＨＣｌ3に溶解させて、−４０℃まで冷却して再結晶すると、黄色の結晶が生じた（２．４ｇ、６６．７％）。
【００７７】
1Ｈ  ＮＭＲ（ＣＤ2Ｃｌ2）  δ８．４（三重線、３Ｈ）、７．８５（三重線、６Ｈ）、７．６１（二重線、６Ｈ）、１．４７（一重線、１２Ｈ）。
19Ｆ  ＮＭＲ（ＣＨ2Ｃｌ2）  δ−７９．８５（一重線）。
実験１６
ＬｉＡｌ（ｔ−ＢｕＨＦＰＰ）4の合成
約０．９９２３ｇの（ｔ−ＢｕＨＦＰＰ）Ｈ（３．３１ｍｍｏｌ）及びＬｉＡｌＨ4（０．１２６５ｇ、３．３４ｍｍｏｌ）を約５０ｍＬのヘキサンに加えた。混合物を室温にて１８時間撹拌したのち濾過した。濾液を濃縮して０．２８９９ｇのＬｉＡｌ（ｔ−ＢｕＨＦＰＰ）4を得た。濾過後の固体をトルエンで洗浄することによりさらに０．４７８３ｇのＬｉＡｌ（ｔ−ＢｕＨＦＰＰ）4が得られた。全収率は４７％であった。ＬｉＡｌ（ｔ−ＢｕＨＦＰＰ）4は白色固体である。
【００７８】
1Ｈ  ＮＭＲ（Ｃ6Ｄ6）  δ７．９５（二重線、２Ｈ）、７．２３（二重線、２Ｈ）、１．１２（一重線、９Ｈ）。
19Ｆ  ＮＭＲ（ＣＨ2Ｃｌ2）  δ−７５．３２（一重線）。
実験１７
ＬｉＡｌ（ＰＦＴＢ）4の合成
Ｈ［ＨＦＴＢ］（１．５５７７ｇ、６．５９９ｍｍｏｌ）を１５ｍＬのＣＦＣ−１１３に溶解した溶液をＣＦＣ−１１３（３０ｍＬ）に溶解したＬｉＡｌＨ4（０．１２５０ｇ、３．２９９ｍｍｏｌ）の撹拌スラリーに加えた。反応混合物を１６．５時間撹拌した後、濾材のガラスフィルターに通じて濾過した。濾液を真空下で濃縮すると、白色の結晶性固体が得られた（１．２３０２ｇ。Ｈ［ＰＦＴＢ］基準で７６．６％）。
【００７９】
19Ｆ  ＮＭＲ（Ｃ6Ｄ6）  δ−６１．００（一重線）。
低解像度質量スペクトル（負イオン電気スプレー、ＣＨ3ＣＮ溶液）。Ｃ16ＡｌＦ36Ｏ4に対する計算値９６７．１、実測値ｍ／ｚ  ９６６．５（Ｍ−Ｌｉ）-。
【００８０】
実験１８
［２，６−ジメチルピリジニウム］［Ｎｂ（ＨＦＩＰ）6］の合成
新たに調製したＬｉＮｂ（ＨＦＩＰ）6（０．２０ｇ、０．１８ｍｍｏｌ）と２，６−ジメチルピリジニウムクロリド（０．０２６ｇ、０．１８ｍｍｏｌ）との混合物を、２５ｍＬの乾燥ジクロロメタンに溶解させた。反応物を勢いよく室温にて２．５時間撹拌し、その時、固体ＬｉＣｌを、細かいフリットによって濾過により除去した。生成物が溶液から沈殿し始めるまで、濾液の体積を真空下で約５ｍＬまで減小した。次に溶液を加熱して、すべての固体を再び融解させた。この飽和溶液をゆっくり室温まで冷却した。１８時間後、結晶の２つのバッチのうちの最初のバッチを収集した。このプロセスを繰り返して、結晶性材料の２回目のバッチを収集した。この両方のバッチを合わせた（０．２０ｇ、ＬｉＮｂ（ＨＦＩＰ）6による収率は９３％）。
【００８１】
［２，６−（ＣＨ3）2Ｃ6Ｈ4Ｎ+］［Ｎｂ（ＨＦＩＰ）6―］の結晶の非対称ユニットにおける２つのＮｂ（ＨＦＩＰ）6-アニオンのうちの１つのＸ線結晶構造を球と棒により表した図を図１に示す。名前が付されていない影付きの円はフッ素原子であり、名前が付されていない大きな白丸は炭素原子、名前が付されていない小さな白丸は水素原子である。Ｎｂ−Ｏの距離は１．９２９（８）乃至１．９９８（８）Åの範囲にわたる。
【００８２】
実験１９
［ＬｉＴａ（ＨＦＩＰ）6］・３（Ｃ2Ｈ5）2Ｏの合成
新たに昇華したＴａＣｌ（１．５１ｇ、４．２１ｍｍｏｌ）及びＬｉ（ＨＦＩＰ）（４．３９ｇ、２５．３ｍｍｏｌ）の混合物を４０ｍＬの乾燥Ｅｔ2Ｏ中に溶解させた。初期の反応は溶媒が沸騰するほどに十分な発熱反応であったが、反応温度は室温へと急速に下がった。反応混合物を２５℃で１５時間撹拌し、その後、真空蒸発を用いて反応混合物を濃縮した。生じた固体を、２０ｍＬの乾燥Ｃ6Ｆ6に溶解した。不溶性のＬｉＣｌを、小さい粒子の濾過を促進する珪藻土の部分を備えた細かいフリットを通じて濾過により除去した。濾液を真空下で濃縮すると、白色の微晶質の固体として４．６４ｇのＬｉＴａ（ＨＦＩＰ）6・３Ｅｔ2Ｏが得られた（Ｌｉ（ＨＦＴＢ）基準で７８％）。
【００８３】
1Ｈ  ＮＭＲ  スペクトル  （ベンゼン−ｄ6：ヘキサフルオロベンゼン（１：９  ｖ：ｖ）  δ５．２４、３．４５（四重線、ＪH-H＝７．０Ｈｚ）及び１．０８（三重線、ＪH-H＝７．０Ｈｚ）。
【００８４】
19Ｆ  ＮＭＲ  （ベンゼン−ｄ6：ヘキサフルオロベンゼン（１：９  ｖ：ｖ））δ−７４．６。
本発明の好適な実施形態に対しては多くの変更及び修正を行うことが可能であると共に、このような変更及び修正は本発明の逸脱することなく行われ得ることが当業者には理解されよう。それゆえ、添付の特許請求の範囲は、本発明の真の精神及び範囲内に含まれるこのようなすべての均等な変形を包含するものとする。
【図面の簡単な説明】
【図１】  ［２，６−（ＣＨ3）2Ｃ5Ｈ4Ｎ］［Ｎｂ（ＨＦＩＰ）6］の結晶の非対称ユニットにおける２つのＮｂ（ＨＦＩＰ）6-アニオンのうちの１つのＸ線結晶構造。
【図２】  ＬｉＡｌ（ＨＦＰＰ）4のＸ線結晶構造。
【図３】  非線形最小二乗法により、実験的ＶＴＦ方程式にフィットさせた伝導率のデータ。
【図４】  ＬｉＡｌ（ＨＦＰＰ）4・Ｏ（Ｃ6Ｈ8）のＸ線結晶構造。
【図５】  ＴｌＡｌ（ＨＦＩＰ）4のＸ線結晶構造。
【図６】  ＬｉＡｌ（ＨＦＴＢ）4・ＯＰＰｈ3のＸ線結晶構造。
【図７】  ＴｌＡｌ（ＨＦＴＢ）4のＸ線結晶構造。
【図１】
0004275311.tif 000006
【図２】
0004275311.tif 000007
【図３】
0004275311.tif 000008
【図４】
0004275311.tif 000009
【図５】
0004275311.tif 000010
【図６】
0004275311.tif 000011
【図７】
0004275311.tif 000012